(57)【要約】      （修正有）【課題】出射性に優れ、臭気の問題が無く、ビーディングが改良され、更にインクジェットヘッドの長期耐久性に優れる非水系インクジェットインク、及びそれを用いたインクジェット記録方法を提供する。【解決手段】少なくとも顔料、定着樹脂及び下記一般式で表される溶媒Ａを含有し、溶媒Ｂとしてスルホキシド類またはスルホン類、または１，３−ジメチル−２−イミダゾリジノンを３〜３０質量％含有し、２５℃における粘度が７．０〜５０．０ｃＰであることを特徴とする非水系インクジェットインク。2008280396.tif 000012【選択図】なし【特許請求の範囲】
【請求項１】
少なくとも顔料、定着樹脂及び下記一般式（１）で表される溶媒Ａを含有し、溶媒Ｂとして下記一般式（２）または（３）で表される化合物を３質量％以上、３０質量％以下、または１，３−ジメチル−２−イミダゾリジノンを３質量％以上、３０質量％以下含有し、２５℃における粘度が７．０〜５０．０ｃＰであることを特徴とする非水系インクジェットインク。
【化１】
2008280396.tif 000008
（式中、Ｒ1、Ｒ2は炭素数が１〜６のアルキル基を表し、Ｌ1は炭素数３以上、８以下の直鎖または分岐のアルキレン基を表す。）
【化２】
2008280396.tif 000009
（式中、Ｒ3、Ｒ4はそれぞれ炭素数が１〜６の置換基を表し、Ｒ3とＲ4が結合して環を形成していてもよい。）
【化３】
2008280396.tif 000010
（式中、Ｒ5、Ｒ6はそれぞれ炭素数が１〜６の置換基を表し、Ｒ5とＲ6が結合して環を形成していてもよい。）
【請求項２】
前記一般式（１）において、ＯＲ2がＬ1の末端部以外に結合していることを特徴とする請求項１に記載の非水系インクジェットインク。
【請求項３】
更に溶媒Ｃとして下記一般式（４）で表される化合物を３質量％以上、３０質量％以下含有することを特徴とする請求項１または２に記載の非水系インクジェットインク。
【化４】
2008280396.tif 000011
（式中、Ｒ7、Ｒ8はそれぞれメチル基またはエチル基を表し、Ｌ2はエチレン基またはプロピレン基を表す。）
【請求項４】
駆動周波数１５ｋＨｚ以上で駆動するヘッドにて、請求項１〜３のいずれか１項に記載の非水系インクジェットインクを吐出することにより記録を行うことを特徴とするインクジェット記録方法。
【発明の詳細な説明】
【技術分野】
【０００１】
本発明は非水系インクジェットインク、及びそれを用いたインクジェット記録方法に関する。
【背景技術】
【０００２】
近年、インクジェット記録方式は簡便で、且つ安価に画像を作成できるため、写真、各種印刷、マーキング、カラーフィルター等の特殊印刷等、様々な印刷分野に応用されてきている。
【０００３】
この様なインクジェット記録方式で用いられるインクジェットインクとしては、水を主溶媒とする水性インク、室温では揮発しない不揮発性の溶媒を主とし、実質的に水を含まない油性インク、室温で揮発する溶媒を主とし、実質的に水を含まない非水系インク、室温では固体のインクを加熱溶融して印字するホットメルトインク、印字後、光等の活性光線により硬化する活性光線硬化性インク等、複数のインクジェットインクがあり、用途に応じて使い分けられている。
【０００４】
一方、長期の耐候性が求められる屋外掲示物や、曲面を有する物体への密着性が求められる印字物等には、記録媒体としてポリ塩化ビニルやポリエチレンなどのプラスチック製の記録媒体が用いられ、特に広い用途で軟質ポリ塩化ビニル製の記録媒体が使用されている。軟質ポリ塩化ビニルに印刷する方法は多数あるが、版作製の必要がなく、仕上がりまでの時間が短く、少量多品種の生産に適する方法としてインクジェット記録方法がある。
【０００５】
軟質ポリ塩化ビニルに対してインクジェット記録を行う際、用いるインクジェットインクとしては、従来シクロヘキサノン等を多く含有する非水系インクが用いられており、例えば、シクロヘキサノンを含有したインクジェットインクが開示されている（例えば、特許文献１参照）。このシクロヘキサノンは軟質ポリ塩化ビニルに対する溶解能が高く、インクジェットインク中の顔料が軟質ポリ塩化ビニル中に入り込むため、良好な耐擦過性、光沢性が得られる。しかし、シクロヘキサノンは第２種有機溶媒の指定を受けており、安全性に問題があるだけでなく、シクロヘキサノンを含有するインクジェットインクを取り扱う際には、局所排気装置が必要となる欠点があった。
【０００６】
これに対し、シクロヘキサノンを含まないことを特徴とする非水系インクが開発、販売されている。例えば、主溶媒として、エチレングリコール、プロピレングリコール等のグリコール類誘導体を含有し、更にポリ塩化ビニルを溶解する溶媒として、上記のような課題を抱えているシクロヘキサノンに代えて、Ｎ−メチルピロリドン、アミド等の溶媒を含有する非水系インクが開示されている（例えば、特許文献２、３、４参照）。
【０００７】
また、擦過性等の画像堅牢性を向上させる目的で、塩化ビニル−酢酸ビニル共重合体やアクリルなどの定着樹脂を添加した非水系インクが開示されている（例えば、特許文献５、６参照）。
【０００８】
また、これらの構成により臭気をある程度抑制でき、ポリ塩化ビニルに対する耐擦過性を備えた画像を形成できるインクジェットインクを得ることができたが、これらのインクジェットインクを長期間に亘り使用した場合、インクジェットヘッドの動作異常を引き起こし、次第に正常な画像形成ができなくなるという新たな課題があることが判明した。
【０００９】
特許文献４では沸点が１８８℃と高く、また導電率が低い３−メトキシ−３−メチル−ブチルアセテート及びその誘導体を用いることにより、インク中の溶解した樹脂同士の電気的な相互作用を阻害し、金属に対する電池作用をも起こしにくくさせるため、樹脂を溶解した油性インク組成物の経時的な増粘や顔料の沈降などを抑制し、インクジェットプリンタのインク組成物の吐出を安定に保つことができるとしている。
【００１０】
しかし、ポリ塩化ビニルに対して記録を行う際に十分な定着性を得るためには、乳酸ブチル、Ｎ−メチルピロリドン等の溶媒を併用する必要があり、その場合のインクジェットヘッドの長期安定性は十分な性能が得られていなかった。
【００１１】
更にこれらのインクジェットインクを用いて、特にインク受容層を設けていない低コストのポリ塩化ビニルシートに印刷するとインク吸収性が十分でないため、記録媒体上で複数のインクドットが混じりあって、まだらになるビーディングが発生してしまう問題があり、特に高速印字を行い、一つのインクドットが記録媒体上に着弾してから次のインクドットが着弾するまでの時間が短くなった場合に顕著であった。
【００１２】
ビーディングを改善するためには、インクの粘度を高くすることが効果的であるが、十分な改良効果を得られるまでインクの粘度を高めると、高速印字のために特に１５ｋＨｚを越えるような高周波数でヘッドを駆動させた場合に、インクを安定に出射することが困難であった。
【００１３】
従って、安全性、臭気の問題が無く、低コストのポリ塩化ビニルなどのプラスチック製の記録媒体に印字した際に十分な高速印字適性を有する非水系インクジェットインクは、未だ得られていないのが現状である。
【特許文献１】特表２００２−５２６６３１号公報
【特許文献２】特開２００５−１５６７２号公報
【特許文献３】特開２００５−６０７１６号公報
【特許文献４】特開２００４−２３１８７０号公報
【特許文献５】特開２００５−３６１９９号公報
【特許文献６】国際公開第０４／００７６２６号パンフレット
【発明の開示】
【発明が解決しようとする課題】
【００１４】
本発明は、上記課題に鑑みなされたものであり、その目的は、ポリ塩化ビニルなどのプラスチック製の記録媒体に対する高速印字適性を有し、出射性に優れ、臭気の問題が無く、ビーディングが改良され、更にインクジェットヘッドの長期耐久性に優れる非水系インクジェットインク、及びそれを用いたインクジェット記録方法を提供することにある。
【課題を解決するための手段】
【００１５】
本発明の上記目的は、下記構成により達成される。
【００１６】
１．少なくとも顔料、定着樹脂及び下記一般式（１）で表される溶媒Ａを含有し、溶媒Ｂとして下記一般式（２）または（３）で表される化合物を３質量％以上、３０質量％以下、または１，３−ジメチル−２−イミダゾリジノンを３質量％以上、３０質量％以下含有し、２５℃における粘度が７．０〜５０．０ｃＰであることを特徴とする非水系インクジェットインク。
【００１７】
【化１】
2008280396.tif 000002
【００１８】
（式中、Ｒ1、Ｒ2は炭素数が１〜６のアルキル基を表し、Ｌ1は炭素数３以上、８以下の直鎖または分岐のアルキレン基を表す。）
【００１９】
【化２】
2008280396.tif 000003
【００２０】
（式中、Ｒ3、Ｒ4はそれぞれ炭素数が１〜６の置換基を表し、Ｒ3とＲ4が結合して環を形成していてもよい。）
【００２１】
【化３】
2008280396.tif 000004
【００２２】
（式中、Ｒ5、Ｒ6はそれぞれ炭素数が１〜６の置換基を表し、Ｒ5とＲ6が結合して環を形成していてもよい。）
２．前記一般式（１）において、ＯＲ2がＬ1の末端部以外に結合していることを特徴とする前記１に記載の非水系インクジェットインク。
【００２３】
３．更に溶媒Ｃとして下記一般式（４）で表される化合物を３質量％以上、３０質量％以下含有することを特徴とする前記１または２に記載の非水系インクジェットインク。
【００２４】
【化４】
2008280396.tif 000005
【００２５】
（式中、Ｒ7、Ｒ8はそれぞれメチル基またはエチル基を表し、Ｌ2はエチレン基またはプロピレン基を表す。）
４．駆動周波数１５ｋＨｚ以上で駆動するヘッドにて、前記１〜３のいずれか１項に記載の非水系インクジェットインクを吐出することにより記録を行うことを特徴とするインクジェット記録方法。
【発明の効果】
【００２６】
本発明により、出射性に優れ、臭気の問題が無く、ビーディングが改良され、更にインクジェットヘッドの長期耐久性に優れる非水系インクジェットインク、及びそれを用いたインクジェット記録方法を提供することができた。
【発明を実施するための最良の形態】
【００２７】
以下、本発明を実施するための最良の形態について詳細に説明する。
【００２８】
本発明者らは、非水系インクジェットインク（単にインクジェットインク、インクとも言う）について様々な検討を行った結果、従来公知の非水系インクジェットインクでは高速印字を行った場合に、ビーディングと出射安定性の両立ができなくなるという課題があることを見出した。
【００２９】
これに対し本発明者らは、上記課題に鑑み様々な溶媒とその組み合わせについて検討を行った結果、顔料、定着樹脂及び前記一般式（１）で表される溶媒Ａを含有し、溶媒Ｂとして、下記一般式（２）または（３）で表される化合物群または１，３−ジメチル−２−イミダゾリジノンを含有し、２５℃での粘度を７．０〜５０ｃＰである非水系インクジェットインクにより、ポリ塩化ビニルなどのプラスチック製の記録媒体に対する高速印字において、インクドット混じりと出射安定性を両立し、耐擦性、アルコール拭き取り耐性、安全性に優れ、臭気の問題が無い非水系インクジェットインクを実現できることを見出した。
【００３０】
以下、本発明の非水系インクジェットインクの構成について、具体的に説明する。
【００３１】
本発明の非水系インクジェットインクにおいては、前記一般式（１）で表される溶媒を含有することを特徴とする。
【００３２】
前記一般式（１）において、Ｒ1、Ｒ2はそれぞれ炭素数１〜６のアルキル基を表し、例えば、メチル基、エチル基、ブチル基、ヘキシル基、ｎ−プロピル基、イソプロピル基のような直鎖または分岐のアルキル基が挙げられ、好ましくはメチル基またはエチル基であり、更にＲ1とＲ2は同じであっても異なっていてもよい。
【００３３】
また、Ｌ1は炭素数４〜８の直鎖または分岐のアルキレン基を表し、例えば、ｎ−ブチレン基、ｔ−ブチレン基、ペンタン基、オクチレン基が挙げられ、好ましくはｎ−ブチレン基またはｔ−ブチレン基である。また、ＯＲ2はＬ1の末端部または末端部以外の部分に結合していてもよいが、末端部以外に結合していることが好ましい。
【００３４】
本発明に係る一般式（１）で表される具体的な化合物としては、例えば、３−メトキシブチルアセテート、３−メチル−３−メトキシブチルアセテート、プロピレングリコールモノメチルエーテルプロピオネート、プロピレングリコールモノメチルエーテルアセテート等が挙げられる。これらの中でも、溶媒Ａの成分として、３−メトキシブチルアセテート、３−メチル−３−メトキシブチルアセテートから選ばれる少なくとも１種であることが好ましく、ポリ塩化ビニルに印字した時のインクの速乾性をより向上させることができる。
【００３５】
インクジェットインク中の一般式（１）で表される溶媒の含有量は、５０質量％以上、９０質量％以下であることが好ましく、この様な溶媒構成にすることにより、ポリ塩化ビニル印字時の速乾性、出射安定性が良好となるのに加え、インクの臭気をより少ないものとすることができる。
【００３６】
更に本発明のインクジェットインクにおいては、スルホキシドまたはスルホン化合物群から選ばれる１種類以上の化合物から構成される、一般式（２）または（３）で表される化合物を含有することを特徴とする。
【００３７】
前記一般式（２）において、Ｒ3、Ｒ4はそれぞれ炭素数１〜６の置換基を表し、例えば、メチル基、エチル基、ｎ−プロピル基、イソプロピル基のような直鎖または分岐のアルキル基や、ヒドロキシエチル基、アセチル基、アセトニル基のようなヘテロ原子が置換したアルキル基、シクロヘキシル基、フェニル基などの環状、または芳香族の置換基等が挙げられ、更にＲ3とＲ4は同じであっても異なっていてもよく、またＲ3とＲ4が互いに結合して環を形成していてもよい。
【００３８】
前記一般式（３）において、Ｒ5、Ｒ6はそれぞれ炭素数１〜６の置換基を表し、例えば、メチル基、エチル基、ｎ−プロピル基、イソプロピル基のような直鎖または分岐のアルキル基や、ヒドロキシエチル基、アセチル基、アセトニル基のようなヘテロ原子が置換したアルキル基、シクロヘキシル基、フェニル基などの環状、または芳香族の置換基等が挙げられ、更にＲ5とＲ6は同じであっても異なっていてもよく、またＲ5とＲ6が互いに結合して環を形成していてもよい。
【００３９】
この様な一般式（２）、（３）で表される化合物としては、例えば、ジメチルスルホキシド、ジエチルスルホキシド、メチルエチルスルホキシド、ジフェニルスルホキシド、テトラエチレンスルホキシド、ジメチルスルホン、メチルエチルスルホン、メチル−イソプロピルスルホン、メチル−ヒドロキシエチルスルホン、スルホランなどが挙げられる。
【００４０】
インクジェットインク中の一般式（２）または（３）で表される化合物の含有量は、３質量％以上、３０質量％以下含有することを特徴とするが、好ましくは５質量％以上、１０質量％以下である。一般式（２）または（３）で表される化合物の含有量が３質量％未満であると、ポリ塩化ビニルに対する耐擦過性が不十分となる場合があり、３０質量％超となると、長期の使用によりインクジェットヘッドの異常を引き起こしやすくなる。
【００４１】
本発明のインクジェットインクにおいては、一般式（４）で表される化合物を含有することが更に好ましい。
【００４２】
前記一般式（４）において、Ｒ7、Ｒ8はそれぞれメチル基またはエチル基を表し、Ｌ2はエチレン基またはプロピレン基を表し、更にＲ7とＲ8は同じであっても異なっていてもよい。この様な一般式（４）で表される化合物としては、例えば、エチレングリコールジアセテート、プロピレングリコールジアセテート、プロピレングリコールジプロピオネート等が挙げられる。
【００４３】
次に、本発明に係る定着樹脂について説明する。
【００４４】
本発明のインクジェットインクでは、ポリ塩化ビニルなどのプラスチック製の記録媒体に記録した際の定着性を向上させるために、様々な定着樹脂（以下、単に樹脂とも言う）が添加される。
【００４５】
添加する樹脂としては、アクリル系樹脂、ポリエステル系樹脂、ポリウレタン系樹脂、塩化ビニル系樹脂、塩化ビニル−酢酸ビニル共重合樹脂等が挙げられる。
【００４６】
具体的には、ジョンクリル（ジョンソンポリマー社製）、エスレックＰ（積水化学社製）等のアクリル系樹脂、エリーテル（ユニチカ社製）、バイロン（東洋紡社製）等のポリエステル系樹脂、バイロンＵＲ（東洋紡社製）、ＮＴ−ハイラミック（大日精化社製）、クリスボン（大日本インキ化学工業社製）、ニッポラン（日本ポリウレタン社製）等のポリウレタン樹脂、ＳＯＬＢＩＮ（日信化学工業社製）、ビニブラン（日信化学工業社製）、サランラテックス（旭化成ケミカルズ社製）、スミエリート（住友化学社製）、セキスイＰＶＣ（積水化学社製）、ＵＣＡＲ（ダウケミカル社製）等の塩化ビニル系樹脂が挙げられる。
【００４７】
定着樹脂は印字後に記録媒体に対して顔料などの色材を接着するバインダーの作用をするが、定着樹脂は分子量が大きいほど接着性、耐久性が良くなる。
【００４８】
また、定着樹脂の分子量は小さいほどインクの粘度が低くなる。粘度が低い方が印字時のインクの出射に必要なエネルギーが低くなり、インクジェットヘッドに負荷がかからず、安定に出射しやすくなるが、プリント時に記録媒体上でドット同士が混じり合いやすくなる傾向にある。
【００４９】
従って、数平均分子量で１００００以上であると、印字後の定着性、ドット同士の混じりあい防止が十分であり、３００００以下であればインクの出射に負荷がかからず好ましい。
【００５０】
特に好ましい定着樹脂は数平均分子量が１００００〜３００００の範囲であり、組成としては、塩化ビニル−酢酸ビニル共重合物、塩化ビニル−酢酸ビニル−無水マレイン酸共重合物、塩化ビニル−酢酸ビニル−ビニルアルコール共重合物及び塩化ビニル−酢酸ビニル−ヒドロキシアルキルアクリレート共重合物から選ばれる少なくとも１種の樹脂であり、塩化ビニル−酢酸ビニル共重合物と塩化ビニル−酢酸ビニル−無水マレイン酸共重合物を混合して用いてもよく、更にはこれら塩化ビニル−酢酸ビニル共重合物や塩化ビニル−酢酸ビニル−無水マレイン酸共重合物などと、アクリル系樹脂、ポリエステル系樹脂、ポリウレタン系樹脂などを混合して用いてもよい。
【００５１】
本発明のインクにこれらの定着樹脂を添加することにより、出射安定性と耐擦性やアルコール耐性をバランスよく向上させることができる。
【００５２】
本発明に係る定着樹脂の合成法としては、懸濁重合法、乳化重合法、溶液重合法など、特に制約はなく適用することができるが、その中でも溶液重合法が好ましい。
【００５３】
溶液重合法とは、ビニル基をもつモノマーのラジカル重合を行う際に用いられる方法の一つで、生成するポリマーが可溶な溶媒にモノマー及び開始剤を溶解させて、加熱して重合を行う方法である。溶液重合法により合成された定着樹脂は、比較的高分子量であっても溶解性が高く、インク中により多くの樹脂を含有させることができるため、耐擦性を向上させることができる。
【００５４】
本発明のインクにおける定着樹脂の含有量は、１〜１０質量％であることが好ましい。含有量を１質量％以上とすることで、ポリ塩化ビニルに記録した時の画像耐候性が高められ、１０質量％以下とすることでインクジェットヘッドからのインク出射性が安定しやすくなり、より好ましい含有量の範囲は３〜７質量％の範囲である。
【００５５】
本発明において、インクの粘度測定方法としては回転式、振動式や細管式を適用することができ、例えば、Ｓａｙｂｏｌｔ粘度計、Ｒｅｄｗｏｏｄ粘度計、ブルックフィールドアナログ粘度計等を挙げることはできるが、ＪＩＳ  Ｚ  ８８０９に規定されている粘度計校正用標準液で検定されたものであれば特に制限されない。本発明における好ましい方法として、ブルックフィールドアナログ粘度計を挙げることができる。また、粘度は測定時の温度や圧力により変化するが、本発明では２５℃、常圧下で測定した値を用いる。
【００５６】
本発明においては、インク粘度は２５℃において７〜５０ｃＰであることを特徴とする。粘度が高いと出射安定性が低下し、粘度が低いとビーディングが発生しやすくなるため、７．５〜１２．０ｃＰであることがより好ましい。また、出射安定性を向上させるために、インクジェットヘッド内部でインクを加熱して、粘度を好ましい範囲に調節することも可能である。
【００５７】
次に、本発明に係る顔料について説明する。
【００５８】
本発明の非水系インクジェットインクに色材として顔料を使用することにより、ポリ塩化ビニルなどのプラスチック製の記録媒体に記録した記録物の耐候性を高めることができる。
【００５９】
本発明において使用できる顔料としては、従来公知のものを特に制限なく使用でき、例えば、不溶性顔料、レーキ顔料等の有機顔料及び、カーボンブラック等の無機顔料を好ましく用いることができる。
【００６０】
不溶性顔料としては特に限定するものではないが、例えば、アゾ、アゾメチン、メチン、ジフェニルメタン、トリフェニルメタン、キナクリドン、アントラキノン、ペリレン、インジゴ、キノフタロン、イソインドリノン、イソインドリン、アジン、オキサジン、チアジン、ジオキサジン、チアゾール、フタロシアニン、ジケトピロロピロール等が好ましい。
【００６１】
好ましく用いることのできる具体的顔料としては、以下の顔料が挙げられる。
【００６２】
マゼンタまたはレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１２、Ｃ．Ｉ．ピグメントレッド１５、Ｃ．Ｉ．ピグメントレッド１６、Ｃ．Ｉ．ピグメントレッド４８（Ｃａ）、Ｃ．Ｉ．ピグメントレッド４８（Ｍｎ）、Ｃ．Ｉ．ピグメントレッド４８：１、Ｃ．Ｉ．ピグメントレッド５３：１、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７７、Ｃ．Ｉ．ピグメントレッド１７８、Ｃ．Ｉ．ピグメントレッド１８４、Ｃ．Ｉ．ピグメントレッド２０２、Ｃ．Ｉ．ピグメントレッド２０９、Ｃ．Ｉ．ピグメントレッド２２２、Ｃ．Ｉ．ピグメントレッド２５４、Ｃ．Ｉ．ピグメントバイオレット１９等が挙げられる。
【００６３】
オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１５：３、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３０、Ｃ．Ｉ．ピグメントイエロー１３８、Ｃ．Ｉ．ピグメントイエロー１４７、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１８０、Ｃ．Ｉ．ピグメントイエロー１８５、Ｃ．Ｉ．ピグメントイエロー２１３、Ｃ．Ｉ．ピグメントイエロー２１４等が挙げられる。
【００６４】
グリーンまたはシアン用の顔料としては、例えば、Ｃ．Ｉ．ピグメントブルー１、Ｃ．Ｉ．ピグメントブルー２、Ｃ．Ｉ．ピグメントブルー３、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１６、Ｃ．Ｉ．ピグメントブルー２２、Ｃ．Ｉ．ピグメントブルー６０、Ｃ．Ｉ．ピグメントグリーン７等が挙げられる。
【００６５】
以上の他にレッド、グリーン、ブルー、中間色が必要とされる場合には、以下の顔料を単独あるいは併用して用いることが好ましい。
【００６６】
Ｃ．Ｉ．Ｐｉｇｍｅｎｔ  Ｒｅｄ２０９、２２４、１７７、１９４
Ｃ．Ｉ．Ｐｉｇｍｅｎｔ  Ｏｒａｎｇｅ４３
Ｃ．Ｉ．Ｖａｔ  Ｖｉｏｌｅｔ３
Ｃ．Ｉ．Ｐｉｇｍｅｎｔ  Ｖｉｏｌｅｔ１９、２３、３７
Ｃ．Ｉ．Ｐｉｇｍｅｎｔ  Ｇｒｅｅｎ３６、７
Ｃ．Ｉ．Ｐｉｇｍｅｎｔ  Ｂｌｕｅ１５：６。
【００６７】
また、ブラック用の顔料としては、例えば、Ｃ．Ｉ．ピグメントブラック１、Ｃ．Ｉ．ピグメントブラック６、Ｃ．Ｉ．ピグメントブラック７等が挙げられる。
【００６８】
本発明のインクにおけるこれらの顔料の含有量は、２〜１０質量％とすることが好ましい。また、画像粒状感を低減するため淡色インクを用いることがあるが、その際は濃色インクに対して顔料の含有量を１／５〜１／２とすることが好ましい。
【００６９】
本発明に係る顔料は、分散剤及びその他所望する諸目的に応じて必要な添加物と共に分散機により分散して用いることが好ましい。分散機としては、従来公知の分散装置、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等を用いることができる。
【００７０】
本発明のインクに使用する顔料分散体の平均粒径は、１０ｎｍ以上、２００ｎｍ以下であることが好ましく、５０ｎｍ以上、１５０ｎｍ以下がより好ましい。平均粒径を１０ｎｍ以上とすることにより顔料粒子同士の凝集が生じにくくなり、平均粒径を２００ｎｍ以下とすることによって、長期間に亘り保存した際に顔料が沈降する現象を抑制しやすくなるため、平均粒径を前記の範囲とすることで保存安定性が良好なインクを得られやすくなる。
【００７１】
顔料分散体の粒径測定は、光散乱法、電気泳動法、レーザードップラー法等を用いた市販の粒径測定機器により求めることができる。また、透過型電子顕微鏡による粒子像撮影を少なくとも１００粒子以上に対して行い、この像をＩｍａｇｅ−Ｐｒｏ（メディアサイバネティクス製）等の画像解析ソフトを用いて統計的処理を行うことによっても求めることが可能である。
【００７２】
顔料分散剤としては界面活性剤、高分子分散剤等が用いられるが、高分子分散剤が好ましい。高分子分散剤としては、（メタ）アクリル系樹脂、スチレン−（メタ）アクリル系樹脂、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ステアリルアミンアセテート、顔料誘導体等を挙げることができる。
【００７３】
具体的には、ジョンクリル（ジョンソンポリマー社製）、Ａｎｔｉ−Ｔｅｒｒａ−Ｕ（ＢＹＫ  Ｃｈｅｍｉｅ社製）、Ｄｉｓｐｅｒｂｙｋ（ＢＹＫ  Ｃｈｅｍｉｅ社製）、Ｅｆｋａ（Ｅｆｋａ  ＣＨＥＭＩＣＡＬＳ社製）、フローレン（共栄社化学社製）、ディスパロン（楠本化成社製）、アジスパー（味の素ファインテクノ社製）、デモール（花王社製）、ホモゲノール、エマルゲン（以上、花王社製）、ソルスパーズ（アビシア社製）、ニッコール（日光ケミカル社製）等が挙げられる。
【００７４】
本発明のインクジェットインクにおける分散剤の含有量は、顔料に対して１０〜２００質量％であることが好ましい。１０質量％以上とすることで顔料分散の安定性が高められ、２００質量％以下とすることでインクジェットヘッドからのインク吐出性が安定しやすくなる。
【００７５】
本発明のインクジェットインクでは、上記説明した以外に必要に応じて、出射安定性、プリントヘッドやインクカートリッジ適合性、保存安定性、画像保存性、その他の諸性能向上の目的に応じて、公知の各種添加剤、例えば、粘度調整剤、比抵抗調整剤、皮膜形成剤、紫外線吸収剤、酸化防止剤、退色防止剤、防ばい剤、防錆剤等を適宜選択して用いることができる。
【００７６】
本発明のインクジェットインクを吐出して画像形成を行う際に使用するインクジェットヘッドは、オンデマンド方式でもコンティニュアス方式でも構わない。また、吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）等などいずれの吐出方式を用いても構わない。
【００７７】
本発明のインクジェットインクを用いたインクジェット記録方法においては、例えば、インクジェットインクを装填したプリンタ等により、デジタル信号に基づきインクジェットヘッドよりインクを吐出し記録媒体に付着させることで、インクジェット記録画像が得られる。記録媒体に付着させたインクを素早く確実に乾燥させるため、記録媒体の表面温度を高めて画像形成する方法が好ましい。
【００７８】
表面温度は記録媒体の耐久性や、用いるインクの乾燥性に応じて調節するが、好ましくは４０〜１００℃である。特に、記録媒体としてポリ塩化ビニルを用いる場合、表面温度を高めることにより、記録媒体表面に対するインクの濡れ性が向上するため、表面温度を高めて記録することはより好ましい。
【００７９】
ポリ塩化ビニル製の記録媒体の銘柄によっても濡れ性やインク乾燥性に違いが生じることがあるので、各媒体の特性に応じて表面温度を調節してもよい。
【００８０】
記録媒体の表面温度を高めて記録を行う場合、インクジェット記録装置にヒーターを搭載させることが好ましく、記録媒体の搬送前もしくは搬送時に加熱を行うことにより、インクジェット記録装置単体で記録媒体の表面温度を調節することが可能である。
【００８１】
本発明のインクジェット記録方法で用いる記録媒体としては、ポリ塩化ビニルを用いることが好ましい。ポリ塩化ビニルからなる記録媒体の具体例としては、ＳＯＬ−３７１Ｇ、ＳＯＬ−３７３Ｍ、ＳＯＬ−４７０１（以上、ビッグテクノス株式会社製）、光沢塩ビ（株式会社システムグラフィ製）、ＫＳＭ−ＶＳ、ＫＳＭ−ＶＳＴ、ＫＳＭ−ＶＴ（以上、株式会社きもと製）、Ｊ−ＣＡＬ−ＨＧＸ、Ｊ−ＣＡＬ−ＹＨＧ、Ｊ−ＣＡＬ−ＷＷＷＧ（以上、株式会社共ショウ大阪製）、ＢＵＳ  ＭＡＲＫ  Ｖ４００  Ｆ  ｖｉｎｙｌ、ＬＩＴＥｃａｌ  Ｖ−６００Ｆ  ｖｉｎｙｌ（以上、Ｆｌｅｘｃｏｎ社製）、ＦＲ２（Ｈａｎｗｈａ社製）ＬＬＢＡＵ１３７１３、ＬＬＳＰ２０１３３（以上、桜井株式会社製）、Ｐ−３７０Ｂ、Ｐ−４００Ｍ（以上、カンボウプラス株式会社製）、Ｓ０２Ｐ、Ｓ１２Ｐ、Ｓ１３Ｐ、Ｓ１４Ｐ、Ｓ２２Ｐ、Ｓ２４Ｐ、Ｓ３４Ｐ、Ｓ２７Ｐ（以上、Ｇｒａｆｉｔｙｐ社製）、Ｐ−２２３ＲＷ、Ｐ−２２４ＲＷ、Ｐ−２４９ＺＷ、Ｐ−２８４ＺＣ（以上、リンテック株式会社製）、ＬＫＧ−１９、ＬＰＡ−７０、ＬＰＥ−２４８、ＬＰＭ−４５、ＬＴＧ−１１、ＬＴＧ−２１（以上、株式会社新星社製）、ＭＰＩ３０２３（株式会社トーヨーコーポレーション社製）、ナポレオングロス  光沢塩ビ（株式会社二樹エレクトロニクス社製）、ＪＶ−６１０、Ｙ−１１４（以上、アイケーシー株式会社製）、ＮＩＪ−ＣＡＰＶＣ、ＮＩＪ−ＳＰＶＣＧＴ（以上、ニチエ株式会社製）、３１０１／Ｈ１２／Ｐ４、３１０４／Ｈ１２／Ｐ４、３１０４／Ｈ１２／Ｐ４Ｓ、９８００／Ｈ１２／Ｐ４、３１００／Ｈ１２／Ｒ２、３１０１／Ｈ１２／Ｒ２、３１０４／Ｈ１２／Ｒ２、１４４５／Ｈ１４／Ｐ３、１４３８／Ｏｎｅ  Ｗａｙ  Ｖｉｓｉｏｎ（以上、Ｉｎｅｔｒｃｏａｔ社製）、ＪＴ５１２９ＰＭ、ＪＴ５７２８Ｐ、ＪＴ５８２２Ｐ、ＪＴ５８２９Ｐ、ＪＴ５８２９Ｒ、ＪＴ５８２９ＰＭ、ＪＴ５８２９ＲＭ、ＪＴ５９２９ＰＭ（以上、Ｍａｃｔａｃ社製）、ＭＰＩ１００５、ＭＰＩ１９００、ＭＰＩ２０００、ＭＰＩ２００１、ＭＰＩ２００２、ＭＰＩ３０００、ＭＰＩ３０２１、ＭＰＩ３５００、ＭＰＩ３５０１（以上、Ａｖｅｒｙ社製）、ＡＭ−１０１Ｇ、ＡＭ−５０１Ｇ（以上、銀一株式会社製）、ＦＲ２（ハンファ・ジャパン株式会社製）、ＡＹ−１５Ｐ、ＡＹ−６０Ｐ、ＡＹ−８０Ｐ、ＤＢＳＰ１３７ＧＧＨ、ＤＢＳＰ１３７ＧＧＬ（以上、株式会社インサイト社製）、ＳＪＴ−Ｖ２００Ｆ、ＳＪＴ−Ｖ４００Ｆ−１（以上、平岡織染株式会社製）、ＳＰＳ−９８、ＳＰＳＭ−９８、ＳＰＳＨ−９８、ＳＶＧＬ−１３７、ＳＶＧＳ−１３７、ＭＤ３−２００、ＭＤ３−３０１Ｍ、ＭＤ５−１００、ＭＤ５−１０１Ｍ、ＭＤ５−１０５（以上、Ｍｅｔａｍａｒｋ社製）、６４０Ｍ、６４１Ｇ、６４１Ｍ、３１０５Ｍ、３１０５ＳＧ、３１６２Ｇ、３１６４Ｇ、３１６４Ｍ、３１６４ＸＧ、３１６４ＸＭ、３１６５Ｇ、３１６５ＳＧ、３１６５Ｍ、３１６９Ｍ、３４５１ＳＧ、３５５１Ｇ、３５５１Ｍ、３６３１、３６４１Ｍ、３６５１Ｇ、３６５１Ｍ、３６５１ＳＧ、３９５１Ｇ、３６４１Ｍ（以上、Ｏｒａｆｏｌ社製）、ＳＶＴＬ−ＨＱ１３０（株式会社ラミーコーポレーション製）、ＳＰ３００  ＧＷＦ���ＳＰＣＬＥＡＲＡＤ  ｖｉｎｙｌ（以上、Ｃａｔａｌｉｎａ社製）、ＲＭ−ＳＪＲ（菱洋商事株式会社製）、Ｈｉ  Ｌｕｃｋｙ、Ｎｅｗ  Ｌｕｃｋｙ  ＰＶＣ（以上、ＬＧ社製）、ＳＩＹ−１１０、ＳＩＹ−３１０、ＳＩＹ−３２０（以上、積水化学工業株式会社製）、ＰＲＩＮＴ  ＭＩ  Ｆｒｏｎｔｌｉｔ、ＰＲＩＮＴ  ＸＬ  Ｌｉｇｈｔ  ｗｅｉｇｈｔ  ｂａｎｎｅｒ（以上、Ｅｎｄｕｔｅｘ社製）、ＲＩＪＥＴ  １００、ＲＩＪＥＴ  １４５、ＲＩＪＥＴ１６５（以上、Ｒｉｔｒａｍａ社製）、ＮＭ−ＳＧ、ＮＭ−ＳＭ（日栄化工株式会社製）、ＬＴＯ３ＧＳ（株式会社ルキオ社製）、イージープリント８０、パフォーマンスプリント８０（以上、ジェットグラフ株式会社製）、ＤＳＥ  ５５０、ＤＳＢ  ５５０、ＤＳＥ  ８００Ｇ、ＤＳＥ  ８０２／１３７、Ｖ２５０ＷＧ、Ｖ３００ＷＧ、Ｖ３５０ＷＧ（以上、Ｈｅｘｉｓ社製）、Ｄｉｇｉｔａｌ  Ｗｈｉｔｅ  ６００５ＰＥ、６０１０ＰＥ（以上、Ｍｕｌｔｉｆｉｘ社製）等が挙げられる。
【実施例】
【００８２】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【００８３】
また、以下に記載の顔料分散剤、定着樹脂は減圧蒸留にて低沸点溶媒を留去し、固形分が２０質量％となるように分散で用いる有機溶媒で希釈して使用した。以下、顔料分散剤、定着樹脂の使用量は固形分換算値を表す。
【００８４】
実施例１
《インクの調製》
〔インク１の調製〕
〈顔料分散体１の調製〉
Ｃ．Ｉ．ピグメントブルー１５：３（以下、ＰＢ１５：３と略記する）を１０部、顔料分散剤であるソルスパーズ２４０００（アイ・シー・アイ・ジャパン社製）を５部、溶媒Ａとして３−メトキシブチルアセテート（ＭＯＢｕＡｃ）を６０部、溶媒Ｂとしてジメチルスルホキシド（Ｓ−１）を１０部、溶媒Ｃとしてエチレングリコールジアセテート（ＥＧＤＡｃ）を１５部混合し、直径０．５ｍｍのジルコニアビーズを体積率で６０％充填した横型ビーズミル（アシザワ社製  システムゼータミニ）を用いて分散し、その後ジルコニアビーズを除去して顔料分散体１を得た。
【００８５】
〈顔料分散体２の調製〉
Ｃ．Ｉ．ピグメントレッド１２２を１０部、顔料分散剤であるＤｉｓｐｅｒｂｙｋ−１６１（ビックケミー・ジャパン社製）を５部、溶媒ＡとしてＭＯＢｕＡｃを７７．２部、溶媒Ｂとして１，３−ジメチル−２−イミダゾリジノン（ＤＭＩ）を７．８部を混合し、直径０．５ｍｍのジルコニアビーズを体積率で６０％充填した横型ビーズミル（アシザワ社製  システムゼータミニ）を用いて分散し、その後ジルコニアビーズを除去して顔料分散体２を得た。
【００８６】
〈樹脂溶液の調製〉
溶媒ＡとしてＭＯＢｕＡｃを６５部、溶媒Ｂとしてスルホラン（Ｓ−２）を１０部、エチレングリコールジアセテート（ＥＧＤＡｃ）を１５部、定着樹脂として、塩化ビニル−酢酸ビニル系共重合物（商品名ＶＹＨＤ、数平均分子量２２０００、ダウケミカルズ社製）を１０部、それぞれ混合、溶解して樹脂溶液を調製した。
【００８７】
〈インクの調製〉
上記樹脂溶液の５０部を攪拌しながら、顔料分散体１の５０部を混合し、次いで０．８μｍのフィルターによりろ過して、インク１を得た。
【００８８】
〔インク２〜１８の調製〕
上記インク１の調製において、分散体種、定着樹脂種、溶媒Ａの種類及び添加量、溶媒Ｂの種類及び添加量、溶媒Ｃの種類及び添加量を変更し、インク中の含有量が表１に記載の値になるようにしたこと以外は同様にして、インク２〜１８を調製した。
【００８９】
【表１】
2008280396.tif 000006
【００９０】
なお、表１に略称で記載されている各添加剤の詳細は以下の通りである。なお、表１に記載の含有量の数値は質量％である。
【００９１】
〔定着樹脂〕
ＰＶＣ：塩化ビニル−酢酸ビニル系共重合物（商品名ＶＹＨＤ、ダウケミカルズ社製）
アクリル：ブチルメタクリレート−メチルメタクリレート共重合物（商品名ＤＥＧＬＡＮ  Ｐ２４  デグザ社製）
〔溶媒Ａ〕
ＭＭＢＡｃ：３−メチル−３−メトキシブチルアセテート
ＰＧＭＥＰｒ：プロピレングリコールモノメチルエーテルプロピオネート
ＰＧＭＥＡｃ：プロピレングリコールモノメチルエーテルアセテート
ＴｅＥＧｍＢｕ：テトラエチレングリコールモノブチルエーテル
ＤＰＧｍＭＥ：ジプロピレングリコールモノメチルエーテル
ＥＧＢＥＡｃ：エチレングリコールモノブチルエーテルアセテート
〔溶媒Ｂ〕
ＮＭＰ：Ｎ−メチルピロリドン。
【００９２】
《インクの評価》
上記調製した各インクについて、下記の方法に従って各評価を行った。
【００９３】
〔出射性の評価〕
ノズル口径２８μｍ、ノズル数５１２、最小液適量１４ｐｌ、ノズル密度１８０ｄｐｉ（なお、ｄｐｉは２．５４ｃｍ当たりのドット数を表す）であるピエゾ型ヘッド、及び特開２００２−３６３４６９号公報の図２に記載のストロボ発光方式のインク飛翔観察装置を用いて、吐出周期と発光周期を同期させＣＣＤカメラにより、各インクの飛翔状態をモニターし、２３℃５５％ＲＨの環境において駆動周波数をそれぞれ１３ｋＨｚ、１７ｋＨｚに設定した時の出射性を下記基準に従って評価した。
【００９４】
◎：インク液滴は正常に出射されており、出射を３分間停止後に再開しても、曲がり、欠、速度ばらつきなどの異常が生じない
○：インク液滴は正常に出射されており、出射を１分間停止後に再開しても異常は生じないが、出射を３分間停止後に再開した時に、曲がり、速度ばらつきが生じるノズルがある
△：インク液滴は正常に出射されているが、出射を１分間停止後に再開した時に、曲がり、速度ばらつきが生じるノズルがある
×：インク液滴の正常な射出が困難で、曲がりが生じるノズルがあり、出射を１分間停止後に再開した時、多くのノズルで曲がり、速度ばらつきが生じ、欠も発生している。
【００９５】
〔耐臭気性の評価〕
インク１〜１８をそれぞれ５００ｍｌのポリエチレン瓶に約半分まで入れ、被験者１０人による臭覚評価を行い、ほぼ無臭と判定した場合を５点、非常に不快な臭気と判定した場合を１点として５段階で点数をつけ、下記の基準に従って耐臭気性を評価した。
【００９６】
◎：被験者１０人の平均点は４．０点以上である
○：被験者１０人の平均点は３．０点以上、４．０点未満である
△：被験者１０人の平均点は２．０点以上、３．０点未満である
×：被験者１０人の平均点は２．０点未満である。
【００９７】
《形成画像の評価》
〔画像の形成〕
ノズル口径２８μｍ、駆動周波数１７ｋＨｚ、ノズル数５１２、最小液適量１４ｐｌ、ノズル密度１８０ｄｐｉであるピエゾ型ヘッドを搭載し、最大記録密度が１４４０×１４４０ｄｐｉであるヒーターを搭載したオンデマンド型インクジェットプリンタに各インクを装填した。次いで、各インクを吐出し、ポリ塩化ビニル製の記録媒体であるＪＴ５９２９ＰＭ（Ｍａｃｔａｃ社製）に１０ｃｍ×１０ｃｍのベタ画像を記録した。なお、印字中は、記録媒体を裏面から加温して、画像記録時の記録媒体の表面温度が４５℃になるようにヒーター温度を設定した。記録媒体の表面温度は、非接触温度計（ＩＴ−５３０Ｎ形（株）堀場製作所社製）を用いて測定した。
【００９８】
〔画像の評価〕
上記方法に従って、インク１〜１８より作成した各画像を下記の方法に従って評価を行った。いずれも△以上の性能を許容レベルとした。
【００９９】
〈ビーディング耐性の評価〉
画像を目視観察し、下記の基準に従ってビーディング耐性の評価を行った。
【０１００】
◎：均一な画像である
○：よく見るとわかるまだら状のノイズが５箇所未満存在する
△：よく見るとわかるまだら状のノイズが１０箇所未満存在する
×：はっきりとしたまだら状のノイズが１０箇所以上存在する。
【０１０１】
〈ヘッド長期耐久性の評価〉
前記インクジェットヘッドを１８個用意し、インク１〜１８をそれぞれのヘッドに充填し、その状態で室温保存した。このインクジェットヘッドを週に１回記録装置に組み込んで前記画像形成を４ヶ月間に亘り行った。次いで、４ヶ月経過後に形成した画像を評価することにより、インクジェットヘッドの長期耐久性を判定した。△以上の性能を許容レベルとした。
【０１０２】
◎：４ヶ月経過後の画像と初期の画像は同一であり、インクジェットヘッドの劣化は生じていない
○：４ヶ月経過後の画像の一部に濃度のばらつきが見られるが、初期の画像とほぼ同一であり、インクジェットヘッドの劣化はほとんど生じていない
△：４ヶ月経過後の画像にわずかな白スジが発生しており、部分的ではあるがインクジェットヘッドの劣化が見られる
×：４ヶ月経過後の画像は白スジが多発しており、インクジェットヘッドが大きく劣化している。
【０１０３】
【表２】
2008280396.tif 000007
【０１０４】
表２に記載の結果より明らかなように、本発明で規定する構成からなるインクは、比較に対し、インクの出射性及び臭気性、記録媒体としてポリ塩化ビニルに画像記録した際のビーディング耐性、インクジェットヘッドの長期耐久性の全ての特性に優れていることが分かる。